Способ получения функционализированных сополимеров бутадиена со стиролом

1. Способ получения функционализированных сополимеров бутадиена со стиролом сополимеризацией указанных мономеров в среде углеводородного растворителя в присутствии аминосодержащей инициирующей системы, отличающийся тем, что в качестве инициирующей системы используют аминосодержащее литийорганическое соединение, получаемое в режиме «in situ» в присутствии мономеров взаимодействием алкиллития и модифицирующей добавки - смешанного натрий-цинкового алкоголята ароматического амина, содержащего группу >NH, и тетрагидрофурфурилового спирта и электронодонор при мольном соотношении алкиллитий : смешанный натрий-цинковый алкоголят : электронодонор равном 1,0:(0,1-1,0):(0-20,0).
2. Способ получения модифицирующей добавки литийорганического соединения - смешанного алкоголята щелочного и щелочноземельного металлов оксиалкилированного ароматического амина, содержащего группу >NH, и тетрагидрофурфурилового спирта, отличающийся тем, что модифицирующую добавку получают при взаимодействии металлов натрия и цинка, взятых в мольном соотношении 1,0:(0,01-0,02), соответственно, со смесью спиртов - оксиалкилированного ароматического амина, содержащего группу >NH, и тетрагидрофурфурилового спирта, взятых в мольном соотношении равном 1,0:(0,05-1,5), соответственно, в растворе толуола при температуре 105-118°С.
3. Способ по п. 1, отличающийся тем, что в качестве электронодонора используется соединение, выбранное из группы: тетрагидрофуран (ТГФ) или 2,2-дитетрагидрофурил пропан (ДТГФП) или диметиловый эфир диэтиленгликоля (диглим).
4. Способ по п. 1, отличающийся тем, что по завершению сополимеризации мономеров в реакционную массу вводят функционализирующий агент - соединение, реагирующее с «живущими» концами полимерной цепи, выбранное из группы: n-(N,N-диметиламино)бензальдегид или 3-аминопропилтриэтоксисилан или 3-хлорпропилтриэтоксисилан или четыреххлористое олово при мольном соотношении активный металл : функционализирующий агент равном 1,0:(0,05-1,5).
5. Способ по п. 1, отличающийся тем, что в раствор сополимера перед выделением вводят масло-пластификатор в массовом соотношении сополимер: масло-пластификатор, равном 1,0:(0,1-0,5) масс ч.